(57)【要約】【課題】  光源からの強い光に対して劣化の少ない偏光フィルムの製造方法を提供する。【解決手段】  ポリビニルアルコール系フィルムに、延伸、二色性染料の水溶液への浸漬による染色、及び染色後のホウ酸処理を施して染料系偏光フィルムを製造する際、前記染色は、６８〜８０℃、好ましくは７０〜８０℃の温度で、フィルムに１６０ｇ／cm以下の張力をかけながら、かつ、二色性染料が吸着配向されたポリビニルアルコール系フィルムの断面における二色性染料の吸着厚みが６μm 以上となるように行う。二色性染料の水溶液へ浸漬して染色する前に、ポリビニルアルコール系フィルムを４０〜６５℃の温水に浸漬するのも有効である。【選択図】  なし【特許請求の範囲】
【請求項１】
ポリビニルアルコール系フィルムに、延伸、二色性染料の水溶液への浸漬による染色、及び染色後のホウ酸処理を施して染料系偏光フィルムを製造する方法であって、前記染色は、６８〜８０℃の温度で、フィルムに１６０ｇ／cm以下の張力をかけながら、かつ、該二色性染料が吸着配向されたポリビニルアルコール系フィルムの断面における該二色性染料の吸着厚みが６μm 以上となるように行うことを特徴とする、染料系偏光フィルムの製造方法。
【請求項２】
前記染色は、７０〜８０℃の温度で行う、請求項１に記載の方法。
【請求項３】
二色性染料の水溶液へ浸漬して染色する前に、ポリビニルアルコール系フィルムを４０〜６５℃の温水に浸漬する、請求項１に記載の方法。
【発明の詳細な説明】
【技術分野】
【０００１】
本発明は、液晶表示装置、特に液晶プロジェクターに有用な染料系偏光フィルムの製造方法に関するものである。
【背景技術】
【０００２】
従来より、ビデオプロジェクター、データプロジェクターなどと呼ばれる液晶表示装置が組込まれた液晶プロジェクターは、光の三原色、すなわち、赤（Ｒ）、緑（Ｇ）及び青（Ｂ）の各原色の光線を赤色光用の液晶パネル、緑色光用の液晶パネル、青色光用の液晶パネルにそれぞれ照射して各原色の画像を得、これをダイクロイックミラーなどにより合成し、投影している。
【０００３】
一般的な液晶プロジェクターの概要を図１に基づいて説明すると、液晶プロジェクターは通常、光源系、反射・分光系及び拡大投影系を有している。光源系は、光源１１、集光レンズ１３及びＵＶ・ＩＲカットフィルター１４を有しており、光源１１からの白色光Ｌを集光レンズ１３で集光し、さらにＵＶ・ＩＲカットフィルター１４で紫外線及び赤外線をカットして、第一のダイクロイックミラー１へ送るようになっている。光源１１には通常、メタルハライドランプや高圧水銀ランプなどが用いられる。
【０００４】
反射・分光系は、４種類のダイクロイックミラー１，２，３，４、二つの全反射ミラー５，６、それぞれ赤色光Ｒ、緑色光Ｇ及び青色光Ｂに対応する液晶セル７Ｒ、７Ｇ及び７Ｂ、入射側偏光板８Ｒ、８Ｇ及び８Ｂ、出射側偏光板９Ｒ、９Ｇ及び９Ｂ、並びに集光レンズ１０Ｒ、１０Ｇ及び１０Ｂを有している。
【０００５】
そして、第一のダイクロイックミラー１は、緑色光Ｇ及び青色光Ｂのみを透過するものであり、ここを透過した緑色光Ｇ及び青色光Ｂは、第二のダイクロイックミラー２へと送られる。第一のダイクロイックミラー１で反射された赤色光Ｒは、第一の全反射ミラー５へと送られ、ここで反射された後、赤用の集光レンズ１０Ｒ、入射側偏光板８Ｒ、液晶セル７Ｒ及び出射側偏光板９Ｒを通って、第三のダイクロイックミラー３へと送られる。一方、第二のダイクロイックミラー２は、緑色光Ｇのみを透過するものであり、第一のダイクロイックミラー１を透過した緑色光Ｇと青色光Ｂのうち、第二のダイクロイックミラーを透過した緑色光Ｇは、緑用の集光レンズ１０Ｇ、入射側偏光板８Ｇ、液晶セル７Ｇ及び出射側偏光板９Ｇを通って、第二の全反射ミラー６へと送られる。また、第二のダイクロイックミラー２で反射された青色光Ｂは、青用の集光レンズ１０Ｂ、入射側偏光板８Ｂ、液晶セル７Ｂ及び出射側偏光板９Ｂを通って、第三のダイクロイックミラー３へと送られる。第三のダイクロイックミラー３は、赤色光Ｒのみを透過するものであり、第一の全反射ミラー５から赤用の集光レンズ１０Ｒ、入射側偏光板８Ｒ、液晶セル７Ｒ及び出射側偏光板９Ｒを通った赤色光Ｒは、第三のダイクロイックミラー３をそのまま透過し、また第二のダイクロイックミラー２から青用の集光レンズ１０Ｂ、入射側偏光板８Ｂ、液晶セル７Ｂ及び出射側偏光板９Ｂを通った青色光Ｂは、第三のダイクロイックミラー３で反射され、それぞれ第四のダイクロイックミラー４へと送られる。第四のダイクロイックミラー４は、赤色光Ｒ及び青色光Ｂのみを透過するものであり、第三のダイクロイックミラー３からの赤色光Ｒ及び青色光Ｂはここをそのまま透過し、第二の全反射ミラー６からの緑色光Ｇはここで反射されて、それぞれ拡大投影レンズ１６へと送られる。
【０００６】
拡大投影系は、拡大投影レンズ１６を有しており、ここでそれぞれの光に対応する画像が拡大されて、スクリーン１７へ拡大像を投影することになる。なお、各色に対応する液晶セル７Ｒ，７Ｇ，７Ｂの入射側偏光板８Ｒ，８Ｇ，８Ｂ及び出射側偏光板９Ｒ，９Ｇ，９Ｂは、液晶セル７Ｒ，７Ｇ，７Ｂに貼合して用いられることもあるが、通常は液晶セル７Ｒ，７Ｇ，７Ｂと間隔を置いて配置されており、この間隔は、冷却用の通風路となる。また入射側偏光板８Ｒ，８Ｇ，８Ｂは、集光レンズ１０Ｒ，１０Ｇ，１０Ｂとも間隔が保たれている。このように、偏光板８Ｒ，８Ｇ，８Ｂ，９Ｒ，９Ｇ，９Ｂを液晶セル７Ｒ，７Ｇ，７Ｂ及び集光レンズ１０Ｒ，１０Ｇ，１０Ｂから離間して配置する場合は、ガラスなどの補強材に貼合した形で用いられる。
【０００７】
以上のように液晶プロジェクターでは、各原色の光線は、光源からの白色光線をダイクロイックミラーなどにより分光して得られている。そして、かかるプロジェクター用の液晶パネルには、光源に対する耐熱性や耐光性の点で、二色性染料が吸着配向された偏光フィルムが多用されており、かかる染料系偏光フィルムは通常、その片面又は両面に保護板が貼合された状態で、偏光板として用いられている。
【発明の開示】
【発明が解決しようとする課題】
【０００８】
しかしながら、従来の偏光板には、光源からの強力な光と熱に起因して、光学特性の低下や変色劣化を起こすことがしばしばあるという問題があった。そこで本発明者は、光源からの強い光に対して劣化の少ない偏光板を開発すべく、鋭意研究を行った結果、ポリビニルアルコール系フィルムに二色性染料を吸着配向させてなる染料系偏光フィルムにおいて、ポリビニルアルコール系フィルムの断面における二色性染料の吸着厚みを一定値以上とすることにより、強い光に対して耐性が高まることを見出し、本発明に至った。
【課題を解決するための手段】
【０００９】
すなわち本発明は、ポリビニルアルコール系フィルムに二色性染料が吸着配向されてなり、そのポリビニルアルコール系フィルムの断面における二色性染料の吸着厚みが６μm 以上である偏光フィルムを提供するものである。この偏光フィルムは、ポリビニルアルコール系フィルムに、延伸、二色性染料の水溶液への浸漬による染色、及び染色後のホウ酸処理を施す方法によって製造されるが、その際、前記染色は、６８〜８０℃の温度で、フィルムに１６０ｇ／cm以下の張力をかけながら、かつ、二色性染料が吸着配向されたポリビニルアルコール系フィルムの断面における二色性染料の吸着厚みが６μm 以上となるように行われる。この偏光フィルムは、その片面又は両面に保護板が貼合されて、偏光板となる。そしてこれらの偏光フィルム又は偏光板は、液晶表示装置、特に液晶プロジェクターに用いた場合に優れた効果を発揮する。
【発明の効果】
【００１０】
本発明の偏光フィルムは、光源からの強い光及びそれに伴う熱に対して耐久性があるので、液晶プロジェクターに用いた場合に、光による劣化を抑制できる。したがって、この偏光フィルム、又はそれに保護板が貼合された偏光板を用いた液晶プロジェクターは、耐久性に優れたものとなる。
【発明を実施するための形態】
【００１１】
本発明の偏光フィルムは、ポリビニルアルコール系フィルムに二色性染料を吸着配向させてなる、いわゆる染料系偏光フィルムである。そして、このポリビニルアルコール系フィルムの断面における二色性染料の吸着厚みが６μm 以上となるようにする。ここでいう二色性染料の吸着厚みとは、染色後のポリビニルアルコール系フィルムにおいて、二色性染料が吸着している層の厚みをいい、断面観察によって求めることができる。
【００１２】
ポリビニルアルコール系フィルムは、ビニルアルコール単位又はその変性体を主体とする重合体のフィルムであって、具体的には、酢酸ビニルの重合体であるポリ酢酸ビニルをケン化処理して得られる重合体のフィルムや、酢酸ビニルとこれに共重合可能な他の単量体、例えば、不飽和カルボン酸類、オレフィン類、ビニルエーテル類、不飽和スルホン酸類などとの共重合体をケン化処理して得られる重合体のフィルム、さらには、これらの重合体の変性物であるポリビニルホルマールやポリビニルアセタールのフィルムなどを挙げることができる。かかるポリビニルアルコール系樹脂のケン化度は、通常８０〜１００モル％、好ましくは９８モル％以上である。このフィルムにおけるポリビニルアルコール系樹脂の重合度は、通常１,０００以上であり、好ましくは１,５００程度以上であり、さらに好ましくは２,０００程度以上である。またこの重合度は、通常１０,０００程度以下、好ましくは ５,０００程度以下である。ポリビニルアルコール系フィルムの厚みは、例えば５０〜１５０μm 程度である。
【００１３】
ポリビニルアルコール系フィルムに吸着配向させる二色性染料としては、例えば、以下のＡ〜Ｅに分類されるそれぞれの化合物などを挙げることができる。
【００１４】
Ａ．遊離酸の形で表したときに、下式（Ｉ）
【００１５】
2005326872.tif 000002
【００１６】
（式中、Ｍは銅、ニッケル、亜鉛及び鉄から選ばれる遷移金属を表し；
Ａ1 は置換されていてもよいフェニル又は置換されていてもよいナフチルを表し；
Ｂ1 は置換されていてもよい１−又は２−ナフトール残基を表し、そのナフトールの水酸基はアゾ基の隣接位にあって、Ｍで表される遷移金属と錯結合しており；
Ｒ1及びＲ2はそれぞれ独立に、水素、低級アルキル、低級アルコキシ、カルボキシル、スルホ、スルファモイル、Ｎ−アルキルスルファモイル、アミノ、アシルアミノ、ニトロ又はハロゲンを表す）
で示される含金属ジスアゾ化合物。
【００１７】
Ｂ．遊離酸の形で表したときに、下式（II）
【００１８】
2005326872.tif 000003
【００１９】
（式中、Ａ2 及びＢ2 はそれぞれ独立に、置換されていてもよいフェニル又は置換されていてもよいナフチルを表し；
Ｒ3及びＲ4はそれぞれ独立に、水素、低級アルキル、低級アルコキシ、カルボキシル、スルホ、スルファモイル、Ｎ−アルキルスルファモイル、アミノ、アシルアミノ、ニトロ又はハロゲンを表し；
ｍは０又は１を表す）
で示されるトリスアゾ化合物。
【００２０】
Ｃ．遊離酸の形で表したときに、下式 (III)
【００２１】
Ａ3−Ｎ＝Ｎ−Ｑ1−Ｘ−Ｑ2−Ｎ＝Ｎ−Ｂ3    (III)
【００２２】
（式中、Ａ3 及びＢ3 はそれぞれ独立に、置換されていてもよいフェニル又は置換されていてもよいナフチルを表し；
Ｑ1 及びＱ2 はそれぞれ独立に、置換されていてもよいフェニレンを表し；
Ｘは直接結合、−Ｎ＝Ｎ− 又は −Ｎ(→Ｏ)＝Ｎ−を表す）
で示されるビフェニルジスアゾ、トリスアゾ又はジスアゾモノアゾキシ化合物。
【００２３】
Ｄ．遊離酸の形で表したときに、下式（IV）
【００２４】
2005326872.tif 000004
【００２５】
（式中、Ｍは銅、ニッケル、亜鉛及び鉄から選ばれる遷移金属を表し；
Ａ4 及びＢ4 はそれぞれ独立に、置換されていてもよい１−又は２−ナフトール残基を表し、そのナフトールの水酸基はアゾ基の隣接位にあって、Ｍで表される遷移金属と錯結合しており；
Ｙは直接結合、−Ｎ＝Ｎ− 又は −Ｎ(→Ｏ)＝Ｎ−を表し；
Ｒ5 及びＲ6 はそれぞれ独立に、水素、低級アルキル、低級アルコキシ又はスルホを表す）
で示される含金属ビフェニルジスアゾ、トリスアゾ又はジスアゾモノアゾキシ化合物。
【００２６】
Ｅ．カラー・インデックス（Ｃ.Ｉ.）に記載される以下のような二色性染料。
Ｃ.Ｉ. ダイレクト・イエロー １２、
Ｃ.Ｉ. ダイレクト・イエロー ２８、
Ｃ.Ｉ. ダイレクト・イエロー ４４、
Ｃ.Ｉ. ダイレクト・イエロー １４２、
Ｃ.Ｉ. ダイレクト・ブルー １、
Ｃ.Ｉ. ダイレクト・ブルー ７１、
Ｃ.Ｉ. ダイレクト・ブルー ７８、
Ｃ.Ｉ. ダイレクト・ブルー １６８、
Ｃ.Ｉ. ダイレクト・ブルー ２０２、
Ｃ.Ｉ. ダイレクト・レッド ２、
Ｃ.Ｉ. ダイレクト・レッド ３１、
Ｃ.Ｉ. ダイレクト・レッド ７９、
Ｃ.Ｉ. ダイレクト・レッド ８１、
Ｃ.Ｉ. ダイレクト・レッド ２４７、
Ｃ.Ｉ. ダイレクト・バイオレット ９、
Ｃ.Ｉ. ダイレクト・バイオレット ５１、
Ｃ.Ｉ. ダイレクト・オレンジ ２６、
Ｃ.Ｉ. ダイレクト・オレンジ ３９、
Ｃ.Ｉ. ダイレクト・オレンジ １０７、
Ｃ.Ｉ. ダイレクト・グリーン ８５、
Ｃ.Ｉ. ダイレクト・ブラウン １０６、
Ｃ.Ｉ. ダイレクト・ブラウン ２２３など。
【００２７】
式（Ｉ）及び式（IV）において、Ｍで表される遷移金属は特に銅であるのが好ましい。また、上の各式で定義される低級アルキル及び低級アルコキシ、並びにＮ−アルキルスルファモイルにおけるアルキルは、それぞれ炭素数１〜４程度であればよく、以下に現れる低級アルキル及び低級アルコキシも同様である。さらにアシルアミノにおけるアシルは、アセチル、プロピオニルなど、全炭素数２〜４程度であればよく、ハロゲンとして具体的には、フッ素、塩素、臭素などを挙げることができる。
【００２８】
式（Ｉ）中のＡ1 、式（II）中のＡ2及びＢ2 、並びに式(III) 中のＡ3及びＢ3 は、それぞれフェニル又はナフチルであり、これらのフェニル及びナフチルは、それぞれ無置換でも置換されていてもよい。このフェニルに置換しうる基としては、例えば、スルホ、スルファモイル、低級アルキル、低級アルコキシ、ニトロ、水酸基、カルボキシル、無置換の又はモノ−若しくはジ−置換されたアミノ、ハロゲンなどが挙げられ、このアミノに置換しうる基は、例えば、低級アルキル、水酸基やシアノなどで置換された低級アルキル、全炭素数２〜４のアシルなどである。またナフチルに置換しうる基としては、例えば、スルホ、水酸基、アミノなどが挙げられる。
【００２９】
式（Ｉ）中のＢ1 並びに式（IV）中のＡ4 及びＢ4 はそれぞれ、水酸基がアゾ基の隣接位にあって、Ｍで表される遷移金属と錯結合する１−又は２−ナフトールの残基であり、このナフトール残基は、無置換でも置換されていてもよい。このナフトール残基に置換しうる基としては、例えば、スルホ、水酸基、カルボキシル、無置換の又はモノ−若しくはジ−置換されたアミノなどが挙げられ、このアミノに置換しうる基は、例えば、低級アルキル、水酸基やシアノなどで置換された低級アルキル、全炭素数２〜４のアシル、カルバモイル、スルファモイル、無置換の又は置換されたフェニル、無置換の又は置換されたベンゾイルなどである。ここでいうフェニル及びベンゾイルに置換しうる基は、例えば、スルホ、低級アルキル、低級アルコキシなどである。
【００３０】
式(III) 中のＱ1 及びＱ2 は、それぞれフェニレンであり、無置換でも置換されていてもよく、またＱ1 とＱ2 は同じでも異なっていてもよい。このフェニレンに置換しうる基としては、例えば、水酸基、低級アルキル、低級アルコキシ、スルホなどが挙げられる。Ｑ1 及びＱ2 はそれぞれ、無置換の又は置換基を１若しくは２個有するフェニレン、それもｐ−フェニレンであるのが有利である。また、式(III) 中のＸ及び式（IV）中のＹは、それぞれ直接結合、アゾ（−Ｎ＝Ｎ−）又はアゾキシ（−Ｎ(→Ｏ)＝Ｎ−）である。
【００３１】
式（Ｉ）中のＲ1及びＲ2 、並びに式（II）中のＲ3及びＲ4 はそれぞれ、水素、低級アルキル、低級アルコキシ、カルボキシル、スルホ、スルファモイル、Ｎ−アルキルスルファモイル、アミノ、アシルアミノ、ニトロ又はハロゲンである。また、式（IV）中のＲ5 及びＲ6 は、それぞれ、水素、低級アルキル、低級アルコキシ又はスルホである。
【００３２】
式（Ｉ）、式(III) 及び式（IV）で示される化合物は通常、それぞれ水溶性基としてスルホ又はカルボキシルを分子内に少なくとも１個有する。水溶性基としては特にスルホが好ましく、とりわけスルホを分子内に２個以上有するのが一層好ましい。また、式（II）で示される化合物も同様に、スルホを分子内に２個以上有するのが好ましい。
【００３３】
以上のような二色性染料のうち、遊離酸の形で表したときにスルホ又はカルボキシルを有する化合物は、いずれも通常はアルカリ金属塩、中でもナトリウム塩の形で用いられるが、その他、リチウム塩やカリウム塩など他のアルカリ金属塩の形で用いることも、また遊離酸の形で用いることもできる。さらには、アンモニウム塩、またエタノールアミン塩やアルキルアミン塩のようなアミン塩の形で用いることもできる。
【００３４】
これらの二色性染料は、いずれも公知の方法に準じて製造できる。すなわち、式（Ｉ）で示される含金属ジスアゾ化合物は、例えば、西ドイツ公開特許第 32 36 238号や特公昭64-5623 号公報などに記載される公知の方法に準じて製造することができ、式（II）で示されるトリスアゾ化合物は、例えば、特開平 2-75672号公報などに記載される公知の方法に準じて製造することができ、式(III) で示される化合物のうちのトリスアゾ又はジスアゾモノアゾキシ化合物及び、式（IV）で示される化合物のうちの含金属トリスアゾ又はジスアゾモノアゾキシ化合物は、例えば、 Ind. Eng. Chem., 27, 1045 (1935) や J. Am. Chem. Soc., 73, 1323 (1951) などに記載されるグルコース還元を応用して製造することができる。
【００３５】
以上のような二色性染料をポリビニルアルコール系フィルムに吸着配向させるにあたって、二色性染料は、いずれか１種を用いてもよいし、２種以上を組み合わされて用いてもよい。
【００３６】
このような二色性染料をポリビニルアルコール系フィルムに吸着配向させるには、例えば、ポリビニルアルコール系フィルムを延伸し、二色性染料の水溶液に浸漬して染色する方法が採用できる。染色に使用する水溶液は通常、水１００重量部に対して、二色性染料を ０.０００１〜１重量部程度の割合で溶解したものである。この水溶液には染色助剤が添加されていてもよく、例えば、染色助剤としてぼう硝を用いる場合、その使用量は、水１００重量部に対して ０.１〜１０重量部程度である。この水溶液の温度は高いほど好ましく、具体的には６８〜８０℃の温度が採用され、さらには７０〜８０℃程度であるのが好ましい。染色温度が高すぎると、フィルムが溶解するため、連続処理可能な上限温度が存在する。また、浸漬処理（染色）の際、フィルムにかける張力は低い方が好ましいが、張力が低すぎるとフィルムの溶解が起こるため、ある程度の張力をかけながら染色するのが好ましい。したがって、この際の張力は、１６０ｇ／cm以下とするのが適当である。
【００３７】
また、ポリビニルアルコール系フィルムには、上記の染色処理の前に温水への浸漬処理を施しておくのが好ましい。このような温水処理を採用する場合、処理温度は４０〜６５℃程度、処理時間は１０〜３００秒程度が適当である。
【００３８】
ポリビニルアルコール系フィルムの延伸は、二色性染料の水溶液への浸漬処理の前に行ってもよいし、浸漬処理しながら行ってもよいし、また浸漬処理後に行ってもよい。延伸は通常、一軸延伸によって行われる。一軸延伸する方法は特に限定されず、湿式延伸、乾式延伸のいずれでもよい。延伸倍率は、通常４倍以上、好ましくは８倍以下である。ポリビニルアルコール系フィルムを乾式で一軸延伸するには、通常と同様に、例えば、フィルムに後方張力を付与しつつ、駆動する加熱ロールに接触させて縦一軸に配向させる方法、一対の加熱ロール間を通過させて圧縮延伸する方法などが用いられる。加熱ロールの温度は、ポリビニルアルコール系樹脂のガラス転移温度以上であって、通常は１６０℃以下、好ましくは８０〜１３０℃程度である。
【００３９】
このようにして二色性染料が吸着配向されたポリビニルアルコール系フィルムは、通常その後、ホウ酸処理が施される。ホウ酸処理は、ホウ酸含有水溶液にこのフィルムを浸漬することにより行われる。この水溶液中のホウ酸濃度は特に限定されないが、通常は、水１００重量部に対して、ホウ酸を２〜１５重量部程度、好ましくは５〜１２重量部程度の割合で溶解させた水溶液が用いられる。ホウ酸含有水溶液の温度は、通常６０〜８５℃程度、好ましくは６５〜８０℃程度である。処理時間は特に限定されないが、通常は１００〜１,２００秒 、好ましくは１５０〜６００秒程度である。ホウ酸処理後、通常と同様に水洗、乾燥することにより、二色性染料が吸着配向された偏光フィルムが得られる。
【００４０】
以上のようにして製造され、二色性染料が吸着配向されたポリビニルアルコール系フィルムであって、二色性染料の吸着厚みが６μm 以上のものが、偏光フィルムとして採用される。このように二色性染料の吸着厚みを厚くするには、先にも述べたように、例えば、二色性染料を含む水溶液で染色する際の温度を高めに設定したり、染色処理時のフィルムに付与する張力を低めに設定したりすればよい。
【００４１】
この偏光フィルムは通常、その片面又は両面に保護板が貼合されて偏光板とされる。保護板としては、通常の偏光フィルムに用いられるのと同様のもの、例えば、セルロースアセテート系フィルム、アクリル系フィルム、ポリエステル系フィルム、ノルボルネン構造等を有する環状ポリオレフィンのフィルム、ポリオレフィン系フィルム、ポリカーボネート系フィルム、ポリアリレート系フィルム、ポリエーテルサルフォン系フィルムなどを用いることができる。セルロースアセテート系フィルムとしては、例えば、トリアセチルセルロースフィルム、ジアセチルセルロースフィルムなどが挙げられる。保護板の厚みは特に限定されるものではないが、通常は４０〜２００μm 程度である。これらの保護板は、紫外線吸収剤などを含有していてもよく、このような保護板として市販品を用いることもできる。市販の保護板としては、例えば、トリアセチルセルロースフィルムである“コニカ KC80UVSF”や“コニカ KC80UVN”〔いずれもコニカ（株）製〕などが挙げられる。
【００４２】
偏光板の表面には各種の光学的機能性処理が施されていてもよく、例えば、反射防止処理を施すことができる。反射防止処理は特に限定されるものでないが、例えば、表面に金属、金属酸化物などの無機物及び有機物から選ばれる物質からなる層を２層以上積層して反射防止層を形成する方法などが挙げられる。この場合に用いる金属としては、例えば、銀などが挙げられる。金属酸化物としては、例えば、酸化チタン、酸化珪素、酸化インジウム、酸化アルミニウム、酸化セシウム、酸化スズ、酸化ジルコニウム、酸化イットリウム、酸化タンタルなどが挙げられる。これら金属及び金属酸化物以外の無機物としては、例えば、フッ化マグネシウムなどが挙げられる。有機物としては、例えば、フッ素系樹脂などが挙げられる。これらの物質を積層する方法としては、蒸着、スパッタリング、イオンプレーティング法など、また、ロールコーティング法、グラビアコーティング法、スプレーコーティング法のようなコーティング法などが挙げられる。また、反射防止層と保護板との間の密着性を上げるため、保護板の表面には、ハードコート処理、コロナ処理、化学洗浄などを施しておくのが好ましい。かかる反射防止処理は、偏光板の片面に施されてもよく、また両面に施されてもよい。
【００４３】
本発明の偏光フィルム、又はそれに保護板が貼合された偏光板は、液晶表示装置に用いることができ、具体的には、液晶セルの少なくとも一方の面側に配置して液晶表示装置とされる。より具体的には、例えば、液晶プロジェクターを構成する各三原色に対応する液晶セルの一つ又は複数に適用して、その少なくとも一方の面側に配置することができる。なかでも、液晶プロジェクターを構成する三つの液晶パネルのうち、特に光エネルギーの高い青色光に対応する液晶パネルの偏光板、すなわち、図１に示す青色光用の液晶セル７Ｂに隣接する入射側偏光板８Ｂや出射側偏光板９Ｂに用いるのが有効であるが、もちろん緑色光や赤色光に対応する液晶パネルに用いることもできる。
【００４４】
液晶セルの両面又は片面に偏光板を配置するには、透明な接着剤を用いて偏光板を液晶セルに貼合してもよく、この場合は、他の光学素子を介して貼合してもよい。また、偏光フィルムから発生する熱の影響を避けるために、液晶セルとは間隔を空けて配置するのが好ましい。このように液晶セルから間隔を置いて配置する場合は、図１に示した入射側偏光板８Ｒ，８Ｇ，８Ｂや出射側偏光板９Ｒ，９Ｇ，９Ｂのような形態で配置されることになり、例えば、片面に無反射処理したガラスの無反射処理していない面に上記の偏光フィルムないしは偏光板を貼り合せるなど、適宜の態様が選択される。
【実施例】
【００４５】
以下、実施例を示して本発明をさらに詳細に説明するが、本発明はこれらの実施例によってなんら限定されるものではない。なお、任意波長λにおける透過率Ｔ(λ)は、分光光度計〔（株）島津製作所製の“UV-2200 ”〕を用いて測定し、偏光フィルムの任意波長λにおける偏光度Ｐ(λ)は、平行位透過率Ｔp(λ) 及び直交位透過率Ｔc(λ) から、下記の式（１）により求めた。
【００４６】
2005326872.tif 000005
【００４７】
そして以下の例では、偏光板を軽く空冷しながらその表面温度を１２０℃に保って、そこに液晶プロジェクター用の高圧水銀ランプ光を４８時間照射し、下記の式（２）で定義される照射前と照射後の偏光度の差ΔＰ(λ)を耐光性の指標とした。ΔＰ(λ)が小さいほど耐光性に優れる。
【００４８】
ΔＰ(λ)＝〔光照射前のＰ(λ)〕−〔光照射後のＰ(λ)〕      （２）
【００４９】
実施例１
重合度２,４００のポリビニルアルコールからなる厚み７５μmのフィルムを、そのフィルムに後方張力を付与しつつ、駆動する加熱ロールに約１２０℃で接触させて縦一軸に配向させる方法で約５倍に一軸延伸した。延伸後のフィルムを６０℃の温水に６０秒間浸漬した後、水１００重量部あたり、Ｃ.Ｉ.ダイレクト・オレンジ３９を ０.０２５重量部、Ｃ.Ｉ.ダイレクト・レッド８１を ０.０１５重量部及びぼう硝を２重量部溶かした７０℃の水溶液に１２０秒間浸漬して、染色した。次に染色後のフィルムを、水１００重量部及びホウ酸 ７.５重量部からなる７６℃の水溶液に３００秒間浸漬した。その後、水洗、乾燥して、偏光フィルムを得た。断面観察を行ったところ、染料の吸着厚みは約６μm であった。この偏光フィルムの両面に、トリアセチルセルロースフィルム〔コニカ（株）製の“コニカ KC80UVN”〕を貼り合わせて、偏光板とした。
【００５０】
得られた偏光板に高圧水銀ランプからの光を照射したところ、光照射前後の波長４４０nmにおける偏光度差ΔＰは１.３％であった。
【００５１】
比較例１
染料水溶液の温度を６５℃とした以外は実施例１と同様にして、偏光フィルムを作製した。得られた偏光フィルムの染料の吸着厚みは３μm であった。この偏光フィルムの両面に、実施例１で用いたのと同じトリアセチルセルロースフィルムを貼り合わせて、偏光板とした。
【００５２】
得られた偏光板に高圧水銀ランプからの光を照射したところ、光照射前後の波長４４０nmにおける偏光度差ΔＰは５.１％であった。
【図面の簡単な説明】
【００５３】
【図１】一般的な液晶プロジェクターの構成を概略的に示す図である。
【符号の説明】
【００５４】
１，２，３，４……ダイクロイックミラー、
５，６……全反射ミラー、
７Ｒ，７Ｇ，７Ｂ……液晶セル、
８Ｒ，８Ｇ，８Ｂ……入射側偏光板、
９Ｒ，９Ｇ，９Ｂ……出射側偏光板、
１０Ｒ，１０Ｇ，１０Ｂ……集光レンズ、
Ｌ……白色光（光源光）、
Ｒ……赤色光、
Ｇ……緑色光、
Ｂ……青色光、
１１……光源、
１３……集光レンズ、
１４……ＵＶ・ＩＲカットフィルター、
１６……拡大投影レンズ、
１７……スクリーン。
【図１】
2005326872.tif 000006